(57)【要約】【課題】被処理物の表面を容易に洗浄するとともに防汚することができる洗浄防汚剤を提供すること。【解決手段】本発明では、洗浄防汚剤において、酸化チタン結晶を含有する酸化チタン水溶液を主成分とするものであり、この洗浄防汚剤を用いて被処理物の表面を磨くことで、被処理物の表面を洗浄するとともに防汚することができるものである。前記酸化チタン結晶としては、アナターゼ型酸化チタンを用いることができ、また、前記酸化チタン水溶液としてペルオキソチタン酸水溶液を用いることができ、被処理物としてガラスを用いることができる。なお、前記被処理物の表面の硬度よりも低い硬度の酸化チタン結晶を用いることが好ましい。【選択図】なし【特許請求の範囲】
【請求項１】
酸化チタン結晶を含有する酸化チタン水溶液を主成分とし、被処理物の表面を洗浄するとともに防汚することを特徴とする洗浄防汚剤。
【請求項２】
前記酸化チタン結晶がアナターゼ型酸化チタンであり、前記酸化チタン水溶液がペルオキソチタン酸水溶液であり、被処理物がガラスであることを特徴とする請求項１に記載の洗浄防汚剤。
【請求項３】
酸化チタン結晶を含有する酸化チタン水溶液を主成分とする洗浄防汚剤で被処理物の表面を磨くことで、被処理物の表面を洗浄するとともに防汚することを特徴とする洗浄防汚方法。
【請求項４】
前記被処理物の表面の硬度よりも低い硬度の酸化チタン結晶を用いることを特徴とする請求項３に記載の洗浄防汚方法。
【請求項５】
前記酸化チタン結晶としてアナターゼ型酸化チタンを用い、前記酸化チタン水溶液としてペルオキソチタン酸水溶液を用い、被処理物としてガラスを用いることを特徴とする請求項３又は請求項４に記載の洗浄防汚方法。
【発明の詳細な説明】
【技術分野】
【０００１】
本発明は、被処理物の表面を洗浄した後に防汚するための洗浄防汚剤及び洗浄防汚方法に関するものである。
【背景技術】
【０００２】
従来より、表面に付着した汚れを落とすとともに、表面に汚れが付着しにくくするために各種の洗浄防汚剤が利用されている。
【０００３】
たとえば、太陽光パネルや窓や液晶パネルなどのように屋内外で多用されているガラスの表面を洗浄した後に防汚するための洗浄防汚剤としてケイ酸アルカリを主成分とするものが開発されている（特許文献１参照。）。
【先行技術文献】
【特許文献】
【０００４】
【特許文献１】特許第５９５２４６９号公報
【発明の概要】
【発明が解決しようとする課題】
【０００５】
ところが、ケイ酸アルカリを主成分とする洗浄防汚剤では、表面に汚れが付着するのを防止する防汚効果が低く、また、その防汚効果が長続きしないといった問題点があった。
【０００６】
一方、防汚効果が高く、その防汚効果が長続きする薬剤として酸化チタン水溶液が利用されている。
【０００７】
しかし、酸化チタンを表面に付着させるためには、その表面を別の薬剤で洗浄する必要があり、作業が煩雑となるといった問題点があった。
【課題を解決するための手段】
【０００８】
そこで、請求項１に係る本発明では、被処理物の表面を洗浄するとともに防汚する洗浄防汚剤において、酸化チタン結晶を含有する酸化チタン水溶液を主成分とすることにした。
【０００９】
また、請求項２に係る本発明では、前記請求項１に係る本発明において、前記酸化チタン結晶がアナターゼ型酸化チタンであり、前記酸化チタン水溶液がペルオキソチタン酸水溶液であり、被処理物がガラスであることにした。
【００１０】
また、請求項３に係る本発明では、被処理物の表面を洗浄するとともに防汚する洗浄防汚方法において、酸化チタン結晶を含有する酸化チタン水溶液を主成分とする洗浄防汚剤で被処理物の表面を磨くことにした。
【００１１】
また、請求項４に係る本発明では、前記請求項３に係る本発明において、前記被処理物の表面の硬度よりも低い硬度の酸化チタン結晶を用いることにした。
【００１２】
また、請求項５に係る本発明では、前記請求項３又は請求項４に係る本発明において、前記酸化チタン結晶としてアナターゼ型酸化チタンを用い、前記酸化チタン水溶液としてペルオキソチタン酸水溶液を用い、被処理物としてガラスを用いることにした。
【発明の効果】
【００１３】
そして、本発明では、以下に記載する効果を奏する。
【００１４】
すなわち、本発明では、洗浄防汚剤に酸化チタン結晶を含有しているために、被処理物の表面に付着している汚れを酸化チタン結晶で良好に剥離することができるので洗浄効果を得ることができ、しかも、洗浄防汚剤に酸化チタン水溶液を含有しているために、被処理物の表面に酸化チタンの薄膜を形成することができるので防汚効果を得ることができる。
【００１５】
これにより、一つの洗浄防汚剤による一工程だけで被処理物の表面を洗浄するとともに防汚することができるので、被処理物の表面の洗浄防汚作業に要する労力や時間やコストを低減することができる。
【発明を実施するための形態】
【００１６】
以下に、本発明に係る洗浄防汚剤及び洗浄防汚方法の具体的な構成について説明する。
【００１７】
本発明に係る洗浄防汚剤は、被処理物の表面を洗浄するとともに防汚することができる薬剤であり、酸化チタン結晶を含有する酸化チタン水溶液を主成分とする。
【００１８】
そして、本発明では、この酸化チタン結晶を含有する酸化チタン水溶液を主成分とする洗浄防汚剤で被処理物の表面を磨くことで、被処理物の表面を洗浄するとともに防汚するものである。
【００１９】
酸化チタン結晶としては、アナターゼ型（正方晶）、ルチル型（正方晶）、ブルッカイト型（斜方晶）の各種結晶構造の酸化チタンを用いることができる。
【００２０】
この中で、ブルッカイト型酸化チタンは、安価に大量に製造することが困難であるため、アナターゼ型酸化チタン又はルチル型酸化チタンの方が好ましい。また、アナターゼ型酸化チタンは、モース硬度が５．５〜６．０であるのに対して、ルチル型酸化チタンは、モース硬度が６．０〜７．０である。そのため、被処理物の表面のモース硬度に応じて使い分ける（被処理物の表面のモース硬度よりも低いモース硬度の酸化チタン結晶を用いるのが好ましい。）ことができるが、一般的に、ガラスや内外装材などの場合には、モース硬度の低いアナターゼ型酸化チタンが被処理物の表面を損傷させることなく洗浄防汚処理を行うことができる。
【００２１】
洗浄防汚剤には、酸化チタン結晶を粉末にして酸化チタン水溶液に混合させる。酸化チタン結晶の粉末の粒径は、洗浄防汚剤の用途（被処理物の材質）や濃度などに応じて適宜設定することができる。
【００２２】
酸化チタン水溶液としては、酸化チタンの水溶液であればよいが、洗浄防汚剤とした場合に別に酸化チタン結晶を含有しているので洗浄防汚剤としての効能を安定させるために、非晶質（アモルファス）の酸化チタンの水溶液が好ましい。
【００２３】
また、酸化チタン水溶液は、被処理物の使用環境に応じて選択することができる。たとえば、主に屋外でのみ使用される被処理物の場合には紫外線でのみ活性化する酸化チタンの水溶液でもよい。また、主に屋内でのみ使用される被処理物の場合には可視光線でも活性化する酸化チタンの水溶液でもよい。さらに、被処理物に抗菌作用が要求される場合には銅イオンなどを担持させた酸化チタンの水溶液でもよい。
【００２４】
本発明に係る洗浄防汚剤を用いて被処理物の表面を磨くと、洗浄防汚剤に含まれる酸化チタン結晶によって被処理物の表面を研磨することができ、被処理物の表面に付着する汚れを剥離し、これにより、被処理物の表面を洗浄することができる。
【００２５】
しかも、洗浄防汚剤に酸化チタン水溶液が含まれているために、酸化チタン水溶液が被処理物の表面で成膜して被処理物の表面に酸化チタンの薄膜を形成させることができ、これにより、被処理物の表面を防汚することができる。
【００２６】
なお、酸化チタン結晶も被処理物の表面に残留しており、この酸化チタン結晶によっても被処理物の表面を防汚することができる。
【００２７】
本発明に係る洗浄防汚剤は、被処理物に応じて酸化チタン結晶や酸化チタン水溶液の組成を変更することができるが、特に、近年、太陽光パネルや窓や液晶パネルなどのように屋内外で多用されているガラスを被処理物とする場合には、モース硬度がガラスと近似又はガラスよりも低いことから、酸化チタン結晶としてアナターゼ型酸化チタンを用いるのが好ましく、また、非晶質で紫外光で活性することから、酸化チタン水溶液としてペルオキソチタン酸水溶液を用いるのが好ましい。
【００２８】
以上に説明したように、本発明では、洗浄防汚剤に酸化チタン結晶を含有しているために、被処理物の表面に付着している汚れを酸化チタン結晶で良好に剥離することができるので洗浄効果を得ることができ、しかも、洗浄防汚剤に酸化チタン水溶液を含有しているために、被処理物の表面に酸化チタンの薄膜を形成することができ、ぺルオキソチタン酸の場合には紫外線により結晶化するので防汚効果を得ることができる。
【００２９】
これにより、一つの洗浄防汚剤による一工程だけで被処理物の表面を洗浄するとともに防汚することができるので、被処理物の表面の洗浄防汚作業に要する労力や時間やコストを低減することができる。